FR 2904399 A1 20080201 FR 0606831 A 20060726 TUYAU POUR HYDROCARBURES LIQUIDES. La présente invention a pour objet un tuyau destiné à la livraison d'hydrocarbures liquides, notamment par camion citerne. De tels tuyaux sont définis par la norme NF-EN1761. Les tuyaux actuellement utilisés impliquent des conditions de travail pénibles, voir dangereuses, avec des enrouleurs sur camions qui se trouvent parfois bloqués. Ceci est dû au fait que ces tuyaux glissent difficilement et io qu'il faut soulever la charge constituée par les tuyaux contenant des hydrocarbures. La présente invention vise a remédier à ce problème en proposant un tuyau ayant des propriétés de glissement améliorées, ainsi que son procédé de fabrication. 15 L'invention concerne ainsi un tuyau destiné à la livraison d'hydrocarbures comprenant un tube en élastomère renforcé par un élément de renfort sur lequel est déposée une couche en élastomère, qui de préférence a une bonne résistance à l'abrasion, caractérisé en ce que le contour extérieur du tuyau est entouré d'une couche autoglissante. 20 Préférentiellement, la deuxième couche autoglissante est en une matière plastique, par exemple à base de polyéthylène à très haut poids moléculaire, ayant une température de fusion inférieure à la température de vulcanisation du tuyau. L'épaisseur de la deuxième couche est par exemple 25 comprise entre 0,08 mm et 0,5 mm et plus particulièrement entre 0,1 mm et 0,4 mm. L'élément de renfort peut être un tissu textile entourant le tube en élastomère. L'invention concerne également un procédé de fabrication 30 d'un tuyau tel que défini ci-dessus, caractérisé en ce qu'il met en oeuvre, après la réalisation d'un tube en élastomère non vulcanisé renforcé par l'élément de renfort, éventuellement le dépôt d'une couche d'élastomère non vulcanisé ayant une bonne résistance à l'abrasion, puis l'enroulement d'un film autoglissant, et enfin la vulcanisation de l'ensemble. 35 De préférence, le film autoglissant a une température de fusion inférieure à la température de vulcanisation du tuyau de sorte qu'au 2904399 2 cours de la vulcanisation, s'opère une fusion du film autoglissant pour former la couche autoglissante sur la périphérie extérieure du tuyau. L'invention sera mieux comprise à la lecture de la description ci-après en liaison avec la figure 1 qui illustre un mode de réalisation d'un 5 tuyau selon l'invention. Le tuyau présente un tube central 1 en élastomère résistant aux hydrocarbures dont l'épaisseur est en général comprise entre 1,6 mm et 3 mm. Autour de ce tube central 1 est déposée une tresse de io renforcement 2 qui peut être une tresse textile par exemple en Kevlar (Marque Déposée). Autour du tube 1 renforcé par la tresse 2, est éventuellement déposé une couche d'élastomère 3 qui est de préférence en un matériau présentant après vulcanisation une bonne résistance à l'abrasion ou en is mélange de copolymère avec du chlorure de polyvinyle (NBR-PVC) et dont l'épaisseur est par exemple comprise entre 1,6 mm et 3, 0 mm. Ensuite, un film autoglissant 4 ayant par exemple entre 0,08 mm et 0, 5 mm d'épaisseur et plus particulièrement entre 0,1 mm et 0,4 mm est enroulé sous tension autour de la couche 3. 20 L'ensemble est vulcanisé pour donner un tuyau prêt à l'emploi. De préférence, le film de la couche 4 est en un matériau dont la température de fusion est inférieure à la température de vulcanisation (par exemple REVENDICATIONS 1) Tuyau destiné à la livraison d'hydrocarbures comprenant un tube (1) en élastomère renforcé par un élément de renfort (2), caractérisé en ce que le contour extérieur du tuyau est entouré par une couche autoglissante (4). 2) Tuyau selon la revendication 1, caractérisé en ce que la couche autoglissante (4) est en une matière plastique ayant une température de fusion inférieure à la température de vulcanisation du tuyau. io 3) Tuyau selon la revendication 2, caractérisé en ce que la couche autoglissante (4) est à base de polyéthylène à très haut poids moléculaire. 4) Tuyau selon une des revendications 1 à 3, caractérisé en ce que l'épaisseur de la couche autoglissante (4) est comprise entre 0,08 mm is et 0,5 mm et plus particulièrement entre 0,1 mm et 0,4 mm. 5) Tuyau selon une des revendications précédentes, caractérisé en ce qu'une couche en élastomère (3) est disposée entre le tube (1) en élastomère renforcé par l'élément de renfort (2) et la couche autoglissante (4). 20 6) Tuyau selon la revendication 5, caractérisé en ce que ladite couche en élastomère (3) présente une bonne résistance à l'abrasion. 7) Tuyau selon une des revendications précédentes, caractérisé en ce que l'élément de renfort (2) est une tresse textile entourant le tube (1) en élastomère. 25 8) Procédé de fabrication d'un tuyau selon une des revendications précédentes, caractérisé en ce qu'il met en oeuvre: - a) la réalisation d'un tube (1) en élastomère non vulcanisé renforcé par un élément de renfort (2), - b) optionnellement la réalisation d'une couche en 30 élastomère (3) non vulcanisé recouvrant l'élément de renfort, - c) l'enroulement d'un film autoglissant (4), et - d) la vulcanisation de l'ensemble. 9 ) Procédé selon la revendication 8, caractérisé en ce que la couche (3) en élastomère est en un matériau présentant après vulcanisation 35 une bonne résistance à l'abrasion. 2904399 4 10) Procédé selon la revendication 8 ou 9, caractérisé en ce que le film autoglissant (4) a une température de fusion inférieure à la température de vulcanisation du tuyau, de sorte qu'au cours de la vulcanisation, s'opère une fusion du film autoglissant pour former la couche 5 autoglissante par adhésion selon le cas au tube (1) en élastomère ou à la couche en élastomère (3) résistant à l'abrasion.